【手続補正書】
【提出日】平成16年8月16日(2004.8.16)
【手続補正１】
【補正対象書類名】明細書
【補正対象項目名】特許請求の範囲
【補正方法】変更
【補正の内容】
【特許請求の範囲】
【請求項１】  （ａ）金属基板を用意すること、および
（ｂ）１種以上の加水分解または部分的に加水分解されたウレイドシラン、１種以上の加水分解または部分的に加水分解された多シリル官能性シランおよび溶媒を含む溶液を金属基板に接触させ、実質的に溶媒を除去することにより、金属基板上に被覆を塗布すること、
の段階からなる、金属基板を処理する方法。
【請求項２】  金属基板が、
−冷間圧延鋼、
−亜鉛、亜鉛合金、アルミニウムおよびアルミニウム合金からなる群から選択された金属で被覆された鋼鉄、
−鉄、
−アルミニウム、および
−アルミニウム合金、
からなる群から選択される、請求項１に記載の方法。
【請求項３】  さらに、段階（ｂ）の後に、４０℃〜１８０℃間の温度で前記被覆を硬化する段階を含んでなる、請求項１に記載の方法。
【請求項４】  さらに、１種以上の加水分解または部分的に加水分解されたウレイドシラン、および１種以上の加水分解または部分的に加水分解された多シリル官能性シランを含有する第２処理溶液を、前記金属基板に塗布する段階を含んでなる、請求項１に記載の方法。
【請求項５】  さらに、１種以上の加水分解または部分的に加水分解された有機官能性シランを含有する第２処理溶液を前記金属基板に塗布する段階を含んでなる、請求項１に記載の方法。
【請求項６】  ウレイドシランが一般構造式、
【化１】
2002536159.tif 000001
を有する、請求項１に記載の方法。
（Ｒは水素、Ｃ１〜Ｃ２４アルキルおよびＣ２〜Ｃ２４アシルからなる群から選択され、各Ｒは同じか、または異なることが可能である。
Ｘは結合基、Ｃ１〜Ｃ６アルキレン、Ｃ２〜Ｃ６アルケニレン、少なくとも１個のアミノ基により置換されたＣ１〜Ｃ６アルキレン、少なくとも１個のアミノ基により置換されたＣ２〜Ｃ６アルケニレン、アリーレンおよびアルキルアリーレンからなる群から選択された基である。
Ｒ１およびＲ２はそれぞれ、水素、Ｃ１〜Ｃ６アルキル、Ｃ２〜Ｃ６アルケニル、少なくとも１個のアミノ基により置換されたＣ１〜Ｃ６アルキル、少なくとも１個のアミノ基により置換されたＣ２〜Ｃ６アルケニル、アリーレンおよびアルキルアリーレンからなる群から選択された基である）
【請求項７】  各Ｒがそれぞれ、水素、エチル、メチル、プロピル、イソ−プロピル、ブチル、イソ−ブチル、ｓ−ブチル、ｔ−ブチルおよびアセチルからなる群から選択され、各Ｒが同じかまたは異なることが可能である、請求項５に記載の方法。
【請求項８】  Ｒ１およびＲ２がそれぞれ、水素、エチル、メチル、プロピル、イソ−プロピル、ブチル、イソ−ブチル、ｓ−ブチル、ｔ−ブチルおよびアセチルからなる群から選択される、請求項６に記載の方法。
【請求項９】  Ｘが結合基、Ｃ１〜Ｃ６アルキレン、Ｃ２〜Ｃ６アルケニレン、少なくとも１個のアミノ基により置換されたＣ１〜Ｃ６アルキレン、少なくとも１個のアミノ基により置換されたＣ２〜Ｃ６アルケニレン、アリーレンおよびアルキルアリーレンからなる群から選択された基である、請求項６に記載の方法。
【請求項１０】  多シリル官能性シランが一般構造式、
【化２】
2002536159.tif 000002
を有する、請求項１に記載の方法。
（式中、Ｚは結合基、水素、Ｃ１〜Ｃ６アルキレン、Ｃ２〜Ｃ６アルケニレン、少なくとも１個のアミノ基により置換されたＣ１〜Ｃ６アルキレン、少なくとも１個のアミノ基により置換されたＣ２〜Ｃ６アルケニレン、アリーレンおよびアルキルアリーレンからなる群から選択され、Ｒ３は水素、Ｃ１〜Ｃ２４アルキルおよびＣ２〜Ｃ２４アシルからなる群から選択され、同じかまたは異なることが可能であり、ｎは２または３である）
【請求項１１】  Ｒ３が水素、Ｃ１〜Ｃ６アルキルおよびＣ２〜Ｃ４アシルからなる群から選択され、同じかまたは異なることが可能である、請求項１０に記載の方法。
【請求項１２】  各Ｒ３がそれぞれ、水素、エチル、メチル、プロピル、イソ−プロピル、ブチル、イソ−ブチル、ｓ−ブチル、ｔ−ブチルおよびアセチルからなる群から選択される、請求項１１に記載の方法。
【請求項１３】  前記ウレイドシランが実質的にγ−ウレイドプロピルトリエトキシシランである、請求項１に記載の方法。
【請求項１４】  多官能性シランが１，２−ビス−（トリエトキシシリル）エタンである、請求項１に記載の方法。
【請求項１５】  溶液が付加的に酸を含む、請求項１に記載の方法。
【請求項１６】  酸が酢酸、シュウ酸、ギ酸またはプロピオン酸からなる群から選択される、請求項１５に記載の方法。
【請求項１７】  溶媒が有機溶媒を含む、請求項１に記載の方法。
【請求項１８】  前記有機溶媒がアルコールである、請求項１７に記載の方法。
【請求項１９】  溶媒が水を含む、請求項１に記載の方法。
【請求項２０】  ポリマー被覆が前記被覆の上部に塗布される、請求項１に記載の方法。
【請求項２１】  ポリマー被覆が塗料、ゴムおよび接着剤からなる群から選択される、請求項１に記載の方法。
【請求項２２】  溶液中の多シリル官能性シランの濃度が、０．１％〜１０％の間である、請求項１に記載の方法。
【請求項２３】  溶液中のウレイドシランの濃度が、０．１％〜１０％の間である、請求項１に記載の方法。
【請求項２４】  ウレイドシラン対多シリル官能性シラン比率が、１：１〜１：１０の範囲である、請求項１に記載の方法。
【請求項２５】  溶液中に金属基板を１秒〜２０分の浸漬時間で浸漬する、請求項１に記載の方法。
【請求項２６】  金属基板の耐腐食性を絶えず改善するための、１種以上の加水分解または部分的に加水分解されたウレイドシラン、１種以上の加水分解または部分的に加水分解された多シリル官能性シランおよび溶媒を含む溶液の使用。
【請求項２７】  ウレイドシラン対多シリル官能性シランの比率が１：１〜１：１０の範囲内にある、少なくとも１種のウレイドシランおよび少なくとも１種の多シリル官能性シランを含む組成物。
【請求項２８】  式中、Ｒは水素、Ｃ１〜Ｃ６アルキルおよびＣ２〜Ｃ４アシルからなる群から選択され、各Ｒは同じか、または異なることが可能である、請求項６に記載の方法。
【請求項２９】  式中、Ｒ３は水素、Ｃ１〜Ｃ２４アルキルおよびＣ２〜Ｃ４アシルからなる群から選択され、各Ｒ３は同じかまたは異なることが可能である、請求項１０に記載の方法。
【請求項３０】  前記ポリマー被覆をシラン被覆に接着させる、請求項２１に記載の方法。
【請求項３１】  溶液中の多シリル官能性シランの濃度が、０．２％〜２％の間である、請求項１に記載の方法。
【請求項３２】  溶液中の多シリル官能性シランの濃度が、１％未満である、請求項１に記載の方法。
【請求項３３】  溶液中のウレイドシランの濃度が、０．２％〜３％の間である、請求項１に記載の方法。
【請求項３４】  溶液中のウレイドシランの濃度が、１％未満である、請求項１に記載の方法。
【請求項３５】  ウレイドシラン対多シリル官能性シラン比率が、１：１〜１：８の範囲である、請求項１に記載の方法。
【請求項３６】  ウレイドシラン対多シリル官能性シラン比率が、１：２〜１：５の範囲である、請求項１に記載の方法。
【請求項３７】  溶液中に金属基板を１０秒〜２分の浸漬時間で浸漬する、請求項１に記載の方法。
【請求項３８】  ウレイドシラン対多シリル官能性シランの比率が１：１〜１：８の範囲内にある、請求項２７に記載の組成物。
【請求項３９】  ウレイドシラン対多シリル官能性シランの比率が１：２〜１：５の範囲内にある、請求項２７に記載の組成物。